СТРОИТЕЛЬНЫЙ РАСТВОР
MORTAR

Изобретение относится к строительным материалам и может быть использовано при производстве строительных блоков.
3
3
Известен строительный раствор, содержащий портландцемент, воду, пенообразующую добавку - стеарат калия и наполнитель химического состава, мас.%: СаСО - 65, MgCO - 35 при следующем соотношении компонентов, мас.%: портландцемент 23-29, указанный наполнитель 55-61, стеарат калия 5-9, вода 7-11 (патент РФ №2236390, кл. С04В 38/10, 20.09.2004). Однако этот раствор имеет высокую усадку.
Наиболее близким по технической сущности к заявляемому является строительный раствор (патент РФ №2139841, кл. С04В 38/10, 20.10.1999).
17
35
2
3
2
2
3
2
3
2
2
2
Известный строительный раствор содержит цемент, песок и воду, в качестве пенообразующей добавки «Квин» содержит раствор стеарата натрия - СНCOONa, а в качестве песка - формовочный отход металлургического производства следующего химического состава, мас.%: MgO - 0,27; AlO - 1,0; SiO - 96; PuS - 0,07; CaO - 0,55; CrО - 0,07; FeО - 0,3; NaO - 0,65; КО - 0,42; TiO - 0,1, с модулем крупности не более 1,5, при следующем соотношении компонентов, мас.%:
Цемент
24-28
Указанный формовочный отход металлургического
производства
56-60
Пенообразующая добавка «Квин»
на основе стеарата натрия C<sub>17</sub>H<sub>35</sub>COONa
8-10
Вода
8-10
Недостатком предложенного строительного раствора является высокая усадка.
Задача, на решение которой направлено заявляемое изобретение, состоит в уменьшении усадки.
2
3
2
2
3
2
3
2
2
2
17
35
Поставленная задача в предлагаемом решении достигается тем, что строительный раствор, содержащий цемент, формовочный отход металлургического производства следующего химического состава, мас.%: MgO - 0,27; AlO - 1,0; SiO - 96; PuS - 0,07; CaO - 0,55; CrО - 0,07; FeО - 0,3; NaO - 0,65; КО - 0,42; TiO - 0,1 с модулем крупности не более 1,5, вода и пенообразующая добавка «Квин» - стеарат натрия CHCOONa, дополнительно содержит хлорид натрия и крахмал при следующем соотношении компонентов, мас.%:
Цемент
22-25
Указанный формовочный отход
61,4-62,6
Пенообразующая добавка «Квин»
на основе стеарата натрия C<sub>17</sub>H<sub>35</sub>COONa
7-9
Хлорид натрия
0,2-0,3
Крахмал
0,2-0,3
Вода
5-7
Новым по сравнению с прототипом для уменьшения усадки является использование хлорида натрия и крахмала.
Изготовление материала
2
3
2
2
3
1. Для приготовления строительного раствора дозируют портландцемент М 400, формовочный отход металлургического производства, следующего химического состава, мас.%: MgO - 0,27; AlO - 1,0; SiO - 96; PuS - 0,07; CaO - 0,55; CrО - 0,07;
2
3
2
2
2
FeО - 0,3; NaО - 0,65; КО - 0,42; TiO - 0,1 с модулем крупности не более 1,5, хлорид натрия, крахмал и воду.
17
35
3
3
2. Для приготовления пенообразующей добавки дозируют стеарат натрия СНСООМа плотностью 1,08-1,12 г/см и при помощи пеногенератора превращают в пену с объемной массой 0,075 г/см.
3. Отдозированные портландцемент, формовочный отход металлургического производства, хлорид натрия (ГОСТ 4233-77), крахмал (ТУ 2638-025-00334735-96) и воду тщательно перемешивают, получая раствор.
4. К полученному раствору добавляют пену и тщательно перемешивают до получения однородной растворной смеси.
5. Готовые образцы исследовались на усадку.
6. Усадка определялась по ГОСТ 24544-81.
Примеры составов и результаты испытаний представлены в таблице.
Анализ результатов, представленных в таблице, свидетельствует, что строительный раствор в сочетании с указанными компонентами, содержащий хлорид натрия и крахмал, уменьшает усадку до 0,47 мм/м, т.е. достигается указанный технический эффект.
Состав материала, мас.%
Прочность при сжатии, МПа
Усадка, мм/м
Цемент - портландцемент
22
Формовочный отход металлургического
производства, содержащий мас.%: MgO - 0,27; Al<sub>2</sub>О<sub>3</sub> - 1,0; SiO<sub>2</sub> - 96; PuS - 0,07; CaO - 0,55; Cr<sub>2</sub>О<sub>3</sub> - 0,07; Fe<sub>2</sub>О<sub>3</sub> - 0,3; Na<sub>2</sub>O - 0,65; K<sub>2</sub>O - 0,42; TiO<sub>2</sub> - 0,1, с модулем крупности
1,64
0,47
не более 1,5
61,4
Пенообразующая добавка «Квин» на основе
стеарата натрия C<sub>17</sub>H<sub>35</sub>COONa
9
Вода
7
Хлорид натрия
0,3
Крахмал
0,3
Цемент - портландцемент
25
Формовочный отход металлургического
производства, содержащий мас.%: MgO - 0,27; Al<sub>2</sub>O<sub>3</sub> - 1,0; SiO<sub>2</sub> - 96; PuS - 0,07; CaO - 0,55; Cr<sub>2</sub>O<sub>3</sub> - 0,07; Fe<sub>2</sub>О<sub>3</sub> - 0,3; Na<sub>2</sub>O - 0,65; K<sub>2</sub>O - 0,42; TiO<sub>2</sub> - 0,1, с модулем крупности
1,65
0,48
не более 1,5
62,6
Пенообразующая добавка «Квин» на основе
стеарата натрия C<sub>17</sub>H<sub>35</sub>COONa
7
Вода
5
Хлорид натрия
0,2
Крахмал
0,2
Цемент - портландцемент
23,5
Формовочный отход металлургического
производства, содержащий мас.%: MgO - 0,27; Al<sub>2</sub>O<sub>3</sub> - 1,0; SiO<sub>2</sub> - 96; PuS - 0,07; CaO - 0,55; Cr<sub>2</sub>O<sub>3</sub> - 0,07; Fe<sub>2</sub>O<sub>3</sub> - 0,3; Na<sub>2</sub>O - 0,65; K<sub>2</sub>O - 0,42; TiO<sub>2</sub> - 0,1, с модулем крупности
1,68
0,47
не более 1,5
62
Пенообразующая добавка «Квин» на основе
стеарата натрия С<sub>17</sub>Н<sub>35</sub>COONa
8
Вода
6
Хлорид натрия
0,25
Крахмал
0,25
Цемент
28
Формовочный отход металлургического
производства, содержащий мас.%: MgO - 0,27; Al<sub>2</sub>О<sub>3</sub> - 1,0; SiO<sub>2</sub> - 96; PuS - 0,07; CaO - 0,55; Cr<sub>2</sub>O<sub>3</sub> - 0,07; Fe<sub>2</sub>O<sub>3</sub> - 0,3; Na<sub>2</sub>O - 0,65; K<sub>2</sub>O - 0,42; TiO<sub>2</sub> - 0,1, с модулем крупности
1,57
0,79
не более 1,5
56
Пенообразующая добавка «Квин» на основе
стеарата натрия C<sub>17</sub>H<sub>35</sub>COONa
8
Вода
8